(57)【要約】  本発明は、少なくとも１つのカッティングセグメントキャリア（１４）と、結合物内に埋入されたダイヤモンド粒を有する少なくとも１つのカッティングセグメント（３ｂ）とを備えた多数の歯（１２，１４）が設けられているソーチェーン、特にコンクリートソーチェーンに関する。本発明により、ダイヤモンド粒が結合物の溶融により結合物内に埋め込まれているようにした。
2007526146.tif 000002
【特許請求の範囲】
【請求項１】
少なくとも１つのカッティングセグメントキャリア（１２，１４）と、結合物（５ｂ）内に埋入された硬質物質粒（６）を有する少なくとも１つのカッティングセグメント（３ｂ）とを備えた多数の歯が設けられているソーチェーン、特にコンクリートソーチェーンにおいて、
硬質物質粒（６）が結合物（５ｂ）の溶融により結合物（５ｂ）内に埋め込まれている
ことを特徴とするソーチェーン。
【請求項２】
少なくとも１つのカッティングセグメント（３ｂ）と少なくとも１つのカッティングセグメントキャリア（１２，１４）との間に溶融結合が形成されている、請求項１記載のソーチェーン。
【請求項３】
少なくとも１つのカッティングセグメント（３ｂ）が、チェーン進行方向（Ｌ）に対して横方向の横断面で見て、少なくとも１つのカッティングセグメントキャリア（１２，１４）を起点として錐形に拡幅する、請求項１または２記載のソーチェーン。
【請求項４】
少なくとも１つのカッティングセグメントキャリア（１２，１４）が、少なくとも１つのカッティングセグメント（３ｂ）のための台架（１４）を有しており、該台架（１４）がチェーン進行方向（Ｌ）で傾いており、カッティングセグメント（３ｂ）がチェーン進行方向（Ｌ）で先細りしている、請求項１から３までのいずれか１項記載のソーチェーン。
【請求項５】
カッティングセグメント（３ｂ）が、目振りのために、ソーチェーンにより包囲された面から張り出している、請求項１から４までのいずれか１項記載のソーチェーン。
【請求項６】
少なくとも１つのカッティングセグメントキャリア（１２）が木材ソーチェーンの歯である、請求項１から５までのいずれか１項記載のソーチェーン。
【請求項７】
少なくとも１つのカッティングセグメント（３ｂ）が、実質的にチェーン進行方向（Ｌ）に対して平行に配置された作用面（２０）を形成する、請求項１から６までのいずれか１項記載のソーチェーン。
【請求項８】
カッティングセグメント（３ｂ）が約７〜８ｍｍの厚さを有している、請求項１から７までのいずれか１項記載のソーチェーン。
【請求項９】
結合物（５ｂ）が青銅を含む、請求項１から８までのいずれか１項記載のソーチェーン。
【請求項１０】
結合物（５ｂ）がチタンを含む、請求項１から９までのいずれか１項記載のソーチェーン。
【請求項１１】
カッティングセグメント（３ｂ）とカッティングセグメントキャリア（１２，１４）との間に中間層（１０）が配置されている、請求項１から１０までのいずれか１項記載のソーチェーン。
【請求項１２】
硬質物質粒がダイヤモンド粒（６）である、請求項１から１１までのいずれか１項記載のソーチェーン。
【請求項１３】
ダイヤモンド粒（６）が平均約２００μｍの直径を有している、請求項１２記載のソーチェーン。
【請求項１４】
請求項１から１３までのいずれか１項記載の、少なくとも１つのカッティングセグメントキャリア（１２，１４）と、少なくとも１つのカッティングセグメント（３ｂ）とを備えた多数の歯が設けられているソーチェーン、特にコンクリートソーチェーンを製作する方法において、
硬質物質粒（６）および結合材料（５ｂ）をカッティングセグメントキャリア（１２，１４）上に被着し、
結合材料（５ｂ）をカッティングセグメント（３ｂ）の形成のために溶融する
ことを特徴とする、ソーチェーンを製作する方法。
【請求項１５】
結合材料を粉末として提供し、硬質物質粒と混合し、混合物（４ｂ）としてカッティングセグメントキャリア（１２，１４）上に被着する、請求項１４記載の方法。
【請求項１６】
中間層（１０）をカッティングセグメントキャリア（１２，１４）上に被着し、中間層（１０）にカッティングセグメント（３ｂ）を融合する、請求項１４または１５記載の方法。
【請求項１７】
溶融のためにレーザビーム（６ａ）を使用する、請求項１４から１６までのいずれか１項記載の、コンクリートソーチェーンを製作する方法。
【請求項１８】
結合物溶融物がカッティングセグメント（３ｂ）の形成のために少なくとも１つの型により支持される、請求項１４から１７までのいずれか１項記載の方法。
【請求項１９】
少なくとも１つのカッティングセグメント（３ｂ）から、実質的にチェーン進行方向（Ｌ）に対して平行に延びる作用面（２０）を形成する、請求項１４から１８までのいずれか１項記載の方法。
【請求項２０】
木材ソーチェーンの歯をカッティングセグメントキャリア（１２，１４）として使用する、請求項１４から１９までのいずれか１項記載の方法。
【発明の詳細な説明】
【技術分野】
【０００１】
本発明は、少なくとも１つのカッティングセグメントキャリアと、結合物内に埋入された硬質物質粒を有する少なくとも１つのカッティングセグメントとを備えた多数の歯が設けられているソーチェーン（Ｓａｅｇｅｋｅｔｔｅ）、特にコンクリートソーチェーン（Ｂｅｔｏｎｓａｅｇｅｋｅｔｔｅ）に関する。
【０００２】
本発明は、少なくとも１つのカッティングセグメントキャリアと、少なくとも１つのカッティングセグメントとを備えた多数の歯が設けられているソーチェーンを製作する方法にも関する。
【０００３】
ソーチェーンおよびそれを製作する方法は背景技術で知られている。コンクリートソーチェーンは例えばドイツ連邦共和国特許出願公開第１９９５２９７９号明細書に開示されている。主にチップの形で除去される木材の切断に対して、コンクリートを切断する場合、微細な粒子が摩耗により極微細な塵埃として除去される。摩耗は、結合物内に束縛されたダイヤモンド粒を有するカッティングセグメントの作用面により実施される。
【０００４】
ソーチェーンの製作のために、カッティングセグメントは焼結法で鋼基体上に被着される。その際、まずダイヤモンド粉末と、コバルト、ニッケルまたは鉄を含む結合粉末とから成る混合物が製作される。両粉末は別個の貯蔵容器内に貯蔵され、粉末搬送装置により合流させられる。混合物は鋼基体上に被着され、そこで圧粉体に予圧縮される。引き続いて、圧粉体はベーキングされ、鋼と結合される。焼結された結合材料は多孔性であり、急速に摩滅する。ダイヤモンドは強い負荷のためにソーチェーンの短い使用時間の後もはや十分に固く束縛されておらず、離脱することができる。さらに、ニッケルおよびコバルトは健康に有害である。
【０００５】
その他に、カッティングセグメントを切断ディスク（Ｔｒｅｎｎｓｃｈｅｉｂｅ）のディスク本体（Ｓｔａｍｍｂｌａｔｔ）上に被着する溶融法が、欧州特許出願公開第１１５５７６８号明細書およびドイツ連邦共和国特許出願公開第１９５２０１４９号明細書により公知である。この方法では、まず、上記焼結法で使用された結合粉末とは異なる結合粉末がダイヤモンド粉末と混合される。結合粉末はその際、合金元素に富む青銅系の金属粉末である。ダイヤモンド粉末は耐熱性であり、約９００℃の予測され得るプロセス温度に合わせて設計されている。ダイヤモンド粉末と結合粉末とから成る混合物の製作後、混合物はディスク本体に噴霧され、そこでパルス式のＮｄ：ＹＡＧレーザにより溶融される。溶融工程により、結合物は、予めディスク本体上に被着された中間層と混じり合い、ダイヤモンドを固くカッティングセグメント内に埋め込む。溶融法は焼結法に対して、明らかに高い寿命のセグメントを有する切断ディスクを生ぜしめる。
【０００６】
本発明の課題は、高められた寿命を有するソーチェーンと、高められた寿命を有するソーチェーンを製作する方法とを提供することである。
【０００７】
上記課題は、冒頭で述べた方法において、硬質物質粒および結合材料をカッティングセグメントキャリア上に被着し、結合材料をカッティングセグメントの形成のために溶融することにより解決される。
【０００８】
ソーチェーンおよび切断グラインダ（Ｔｒｅｎｎｓｃｈｌｅｉｆｅｒ）のカッティングセグメントが運転中それぞれ異なる負荷に曝されているにもかかわらず、溶融法でソーチェーンのカッティングセグメントキャリア上に被着されたカッティングセグメントが、耐久性および寿命に関する要求を満たすのみならず、焼結法で被着された従来慣用のカッティングセグメントを部分的にそれどころか明らかに凌駕することが判っている。溶融法の間、硬質物質粒が浮遊する結合物溶融物が形成されるので、カッティングセグメントの作用面内に配置された硬質物質粒は、結合物溶融物の引き続いての冷却および硬化後、特に広範囲に結合物により包囲されており、ひいては固く結合物内に束縛されている。作用面は、カッティングセグメントの、運転中材料と接触する面である。作用面は摩擦により粒子を材料から除去する。作用面は有利にはソーチェーンの外周面に配置されている。さらに、溶融法で形成された結合物は、焼結された結合物に比してより微細な気孔を有しており、より堅固であり、かつよりゆっくりと摩滅する。それにより、この結合物は硬質物質粒をより長く固定する。コンクリートソーチェーンの、溶融法で製作された歯は、焼結法で製作された歯に対して、特に洗出しコンクリート（Ｗａｓｃｈｂｅｔｏｎ）の切断時に、明らかに高められた寿命を有している。
【０００９】
有利には、結合材料を、セグメントキャリア上に被着する前に、粉末として提供し、硬質物質粒と混合して混合物を製作する。混合物は選択可能な硬質物質粒濃度でもって例えば粉末搬送装置により提供されることができる。結合物内での選択可能な硬質物質粒濃度はソーチェーンを、加工したい材料に適合する。
【００１０】
混合物は有利にはレーザビームによりカッティングセグメントの形成のためにカッティングセグメントキャリアに溶着される。そのために、適当な強度のレーザビームがカッティングセグメントキャリアの表面に向けられ、加熱された領域に混合物が供給される。混合物は好都合な事例では粉末搬送装置から到来し、噴霧ノズルによりカッティングセグメントキャリアに噴霧される。混合物は、場合によってはフォーカシングされたレーザビーム内に到達すると、溶融する。混合物はそれによりまず結合物溶融物を形成し、冷却後カッティングセグメントキャリアとの溶融結合を形成する。有利にはパルス式のＮｄ：ＹＡＧレーザが使用される。プロセス温度は有利には約９００℃である。このプロセス温度で、熱的に安定な硬質物質粒、例えば幾つかの種類の合成ダイヤモンドが破壊されることはない。
【００１１】
本発明の有利な方法では、混合物の被着前に中間層をカッティングセグメントキャリア上に被着する。中間層は、有利には鋼を有するカッティングセグメントキャリア上に、硬質物質粒を破壊するかもしれない高いプロセス温度で被着されることができる。被着され冷却された中間層は、引き続いての方法ステップで、レーザビームにより再度溶かされ、結合物溶融物と混じり合い、それにより特に安定な溶融結合を形成する。
【００１２】
溶融法の間にカッティングセグメントキャリアに形成された結合物溶融物は側方で型により支持され、それにより流れ広がらないようにされることができる。形状付与のための型の使用は溶融法において自体公知であり、実証されている。セグメントは硬化後に後処理をまったく必要としないか、必要としたとしてもせいぜい僅かである。
【００１３】
特にコンクリートソーチェーンの製作時、少なくとも１つのカッティングセグメントから、実質的にチェーン進行方向に対して平行な作用面が形成される。コンクリートソーチェーンは特にチェーンソーのバーもしくはブレード（Ｓｃｈｗｅｒｔ）に張り巡らされ、その周りを周回することができる。チェーン進行方向に対して平行な作用面は切断時に完全に材料と接触し、それにより特に大量の材料を除去する。このことはコンクリートチェーンソーの切断速度を高める。
【００１４】
本発明の特に有利な構成では、カッティングセグメントキャリアとして、木材ソーチェーン（Ｈｏｌｚｓａｅｇｅｋｅｔｔｅ）の歯が使用される。こうして、木材ソーチェーンの歯の各歯頂部にカッティングセグメントを溶着することにより、コンクリートソーチェーンは特に安価に木材ソーチェーンから製作可能である。その際、歯頂部の、チェーン進行方向で斜めの姿勢は、チェーン進行方向で先細りしたカッティングセグメントにより補償され、それにより、チェーン進行方向で平行な作用面が形成される。作用面は、結合物溶融物の硬化に引き続いての研削工程により、実質的にチェーン進行方向に対して平行に形成されることができる。
【００１５】
結合粉末は好都合な事例では、有利にはチタン元素を有する青銅系の金属粉末である。結合粉末は別の合金元素に富むことができる。結合物溶融物の硬化後、金属合金、有利には青銅合金が形成される。チタンは化学的に硬質物質粒、特にダイヤモンド粒と結合する。
【００１６】
上記すべての方法で、有利にはダイヤモンド粒が硬質物質粒として使用される。人造のダイヤモンド粒は大量に製作可能であり、９００℃のプロセス温度でも安定である。
【００１７】
上記課題は、上位概念を成す形式のソーチェーンにおいて、硬質物質粒が結合物の溶融により結合物内に埋め込まれていることによっても解決される。
【００１８】
切削作業する木材ソーチェーンに対して、コンクリートソーチェーンは最小の粒子を、加工したい材料から研削する。木材ソーチェーンは、木材チップを解離する先行のカッティングエッジを備えた歯を有している。コンクリートソーチェーンは、摩擦により粒子をコンクリートから解離する作用面を備えた歯を有している。本発明によるソーチェーン、特にコンクリートソーチェーンは有利には少なくとも１つの上記方法により製作可能である。結合物内での硬質物質粒の固定は摩擦により高い負荷に曝されている。一方で溶融結合物は硬質物質粒を特に固く結合物内に埋入し、他方で溶融結合物は従来慣用の焼結結合物よりもゆっくりと損耗する。少なくとも１つのカッティングセグメントは負荷により長く耐える。
【００１９】
本発明の別の有利な構成では、少なくとも１つのカッティングセグメントキャリアが、少なくとも１つのカッティングセグメントのための台架を有しており、該台架がチェーン進行方向で傾いている。この傾いた台架上に、チェーン進行方向で先細りしたカッティングセグメントが被着され、台架の傾斜を補償する。カッティングセグメントは有利には、実質的にチェーン進行方向に対して平行に配置された作用面を形成する。この構成は特に、公知の木材ソーチェーンをコンクリートソーチェーンに改造するために適している。木材ソーチェーンは、チェーン進行方向で傾いた、上向きに傾いた歯頂部を備えた歯を有している。歯頂部はカッティングセグメントのための台架であることができる。上記構成のコンクリートチェーンソーは極めて安価に製作されることができる。それというのも、ベースとして役立つ木材ソーチェーンは安価な大量生産品であるからである。さらに、木材ソーチェーンは十分に試用され、実証されている。
【００２０】
有利には、カッティングセグメントが実質的に垂直に、ソーチェーンにより包囲されソーチェーンの運転中チェーンソーのブレードにより形成される面から張り出している。コンクリートを通してのこ引きするために、コンクリートチェーンソーのブレードは切断箇所を案内されねばならない。後から案内されるブレードが切断箇所内で引っ掛かることがないように、張り出したセグメントにより、目振り（Ｆｒｅｉｓｃｈｎｉｔｔ）が形成される。別の構成では、カッティングセグメントが、チェーン進行方向に対して横方向の横断面で見て、少なくとも１つのカッティングセグメントキャリアを起点として錐形に拡幅している。この構成でも目振りは形成可能である。目振りを形成する両変化形は組み合わせ可能である。
【００２１】
好都合な事例では、セグメントが約７〜８ｍｍの厚さを有している。厚さは本発明による溶融法により製作可能であり、コンクリートソーチェーンの十分な寿命を保証する。
【００２２】
有利には、硬質物質粒がダイヤモンド粒である。ダイヤモンド粒は人工的に製作可能である。ダイヤモンド粒は有利には平均２００μｍの直径を有している。この有利なダイヤモンド径はコンクリートを切断するために特に好都合であることが判っている。有利には、ダイヤモンドが立方八面体に成形されており、ひいては特に固く結合物内に固定可能である。そのようなダイヤモンドは熱的に安定であり、溶融法の間の約９００℃のプロセス温度にも耐え得る。
【００２３】
好都合な事例では、カッティングセグメントキャリアとカッティングセグメントとの間に中間層が配置されている。中間層はカッティングセグメントと共に溶融結合を形成する。中間層はカッティングセグメントとカッティングセグメントキャリアとの間の特に安定な結合を可能にする。
【００２４】
本発明を例示的に９つの図面に示す。
図１：背景技術による切断グラインダディスクを混合物と共に示す図である。
図２：ダイヤモンド粒を含む焼結された結合物の平面図である。
図３：背景技術による溶融法の概略図である。
図４：図３に示した溶融法により製作されたセグメントの一部の平面図である。
図５：背景技術による木材ソーチェーンの一部を示す図である。
図６：本発明によるコンクリートソーチェーンのリンクを示す図である。
図７：セグメントの概略断面図である。
図８：軟らかいセグメントの概略断面図である。
図９：硬いセグメントの概略断面図である。
【００２５】
切断グラインダのための、図１に示した切断ディスク１はディスク本体２を有している。ディスク本体２の外周面上には焼結セグメント３ａが焼結され被着されている。そのために、まず粉末搬送装置にダイヤモンド粉末と結合粉末とが供給される。ダイヤモンド粉末と結合粉末とは、切断ディスク１の技術的な要求に適合された予め決められた割合で互いに混合される。結合粉末は金属粒を有している。焼結混合物４ａは切断ディスク１の外周面上に被着され、そこで圧粉体へと冷間で予圧縮される。圧粉体はその後ベーキングされる。ベーキングにより金属粒は表面的に溶かされ、互いに接着する。生ぜしめられた金属組織、つまり焼結結合物は多孔性である。
【００２６】
図２はダイヤモンド粒６が焼結結合物５ａ内にルーズに束縛されている様子を示す。焼結結合物５ａはダイヤモンド粒６を不十分にのみ包囲する。特にダイヤモンド粒６および焼結結合物５ａの接触面にくぼみ７が形成されている。くぼみは接触面の大きさを減じる。強い負荷時にダイヤモンド粒６は焼結結合物５ａから脱落する。説明した焼結工程のために、さらに、焼結混合物４ａの結合粉末にニッケルおよび／またはコバルトを添加することが必要である。両金属は健康に有害である。
【００２７】
図３に概略的に示した溶融法はカッティングセグメント３ｂをコンクリートソーチェーンの鋼体８上に被着するために適している。この方法では、１０３〜１０６Ｗ／ｃｍ２の適当な強度を有するＮｄ：ＹＡＧレーザのレーザビーム６ａが、コーティングしたい鋼体８に向けてフォーカシングされる。フォーカシング領域に混合物４ｂが噴霧ノズル９により供給される。混合物４ｂは溶け、鋼体８上に予め被着されレーザビーム６ａにより溶かされた中間層１０と混じり合う。溶かされた混合物４ｂは冷えるとカッティングセグメント３ｂを形成する。鋼体８とカッティングセグメント３ｂとの間にはそれにより堅固な溶融結合が形成される。鋼体８とレーザビーム６ａおよび噴霧ノズル９との間の相対運動により、より長いカッティングセグメント３ｂが生ぜしめられる。
【００２８】
混合物４ｂはダイヤモンド粒と結合粉末とから成る。ダイヤモンド濃度は粉末搬送装置（図示せず）により制御される。そのためにダイヤモンド粒および結合粉末は貯蔵容器からその都度２つの鋳造ディスク（Ｇｕｓｓｓｃｈｅｉｂｅ）の溝内に搬送される。鋳造ディスクの各箇所で結合粉末とダイヤモンド粒とが吸引され、混合され、保護ガス雰囲気下で鋼体８に溶着される。両ディスクはその際、自由に調節可能なそれぞれ異なる回転数で回転する。回転数比の変更により、混合物４ｂ内のダイヤモンド粒濃度は調節可能である。結合粉末は有利には、チタン成分を有する、合金元素に富んだ青銅系の金属粉末から成る。混合物４ｂはそれにより組成の点で焼結混合物４ａとは異なる。ダイヤモンド粒６はプロセス温度に関して９００℃に合わせて設計されている。そのために、高い強度と高い熱安定性とを有する人造の立方八面体のダイヤモンド粒６が使用されることができる。
【００２９】
図４にはカッティングセグメント３ｂの一部の平面図が示されている。カッティングセグメント３ｂは溶融法により製作されている。ダイヤモンド粒６と結合物５ｂとの間の移行部で、結合物５ｂの表面はくぼみなしにダイヤモンド粒６へと延びている。ダイヤモンド粒６は固く結合物５ｂ内に埋め込まれており、化学的に結合物５ｂに結合されている。溶融法の間、ダイヤモンド粒６は結合物溶融物中を浮遊し、結合物溶融物の硬化後、結合物５ｂとダイヤモンド粒６との間の接触面にくぼみを形成することなく結合物５ｂにより包囲される。結合物溶融物の冷却中、チタンとダイヤモンド粒６との間には化学的な結合が形成される。結合物溶融物は型（図示せず）により流れ広がらないようにされている。型は各歯を側方から包囲する。さらに、溶融法で製作された結合物５ｂは、中間ステップで形成された結合物溶融物により、焼結法で金属粒の表面的なベーキングにより製作された焼結結合物５ａよりも微細な気孔を有している。
【００３０】
図５は木材ソーチェーンの６つのリンクを示す。木材ソーチェーンは規則的な順番で歯リンク１２を有している。歯リンク１２はその都度２つの案内リンク１３の間に配置されている。案内リンク１３は、木材ソーチェーンを木材チェーンソー（図示せず）のブレード（図示せず）に沿って案内する機能を有している。案内リンク１３はそのためにブレードの溝内にはめ込まれている。溝は木材チェーンソーのブレードの外周面に沿って延びている。歯リンク１２の歯頂部１４はチェーン進行方向Ｌで見て交互に左右に、ブレード面から垂直に歯リンク１２から張り出している。図５で見て、歯頂部１４はチェーン進行方向Ｌで見て右側に歯リンク１２から張り出している。それにより、木材を通してブレードを案内するために必要な目振りが形成される。案内リンク１３の間には結合リンク１５が配置されている。歯リンク１２、案内リンク１３および結合リンク１５はヒンジ状に互いに結合されている。歯リンク１２は一体的に鋼から成形されている。各歯リンク１２は先行するのこ歯１６とそれに追従する歯頂部１４とを有している。歯頂部１４は木材ソーチェーンのチェーン進行方向Ｌとは逆向きにブレードに向かって下降する。歯頂部１４の、先行するカッティングエッジ、いわゆる切れ刃は、チップを木材から持ち上げるために鋭利に形成されている。
【００３１】
図６は本発明によるコンクリートソーチェーンを示す。このコンクリートソーチェーンは、図５に示した木材ソーチェーンをベースに製作されている。木材ソーチェーンの歯頂部１４には、図３に示した溶融法により、図４に示したカッティングセグメント３ｂが溶着されている。歯リンク１２は先行するのこ歯１６を有している。のこ歯１６は溝１８により歯頂部１４から間隔を置いている。歯頂部１４は垂直にブレード面上に立っており、チェーン進行方向Ｌとは逆向きに均等にブレード１９に向かって下降している。歯頂部１４の傾斜を補償するために、カッティングセグメント３ｂはチェーン進行方向Ｌで均等に先細りし、それによりチェーン進行方向Ｌに対して平行に延びる作用面２０を形成する。作用面２０の、チェーン進行方向Ｌで平行な方向付けにより、コンクリートは研削され除去されることができる。
【００３２】
図７は概略図で、図３に示した溶融法により製作されたカッティングセグメント３ｂの横断面を示す。ダイヤモンド粒６は均等に結合物５ｂ内に分配されており、そこで固く束縛されている。ダイヤモンド粒２０の後方に延びるランプ２０ａはダイヤモンド粒６を安定化させる。チェーン進行方向Ｌは図７、図８、図９で見て右から左に延びている。コンクリートソーチェーンの作用形式にとって典型的な研削プロセスは、カッティングセグメント３ｂの作用面２０内に束縛されたダイヤモンド粒６により実施される。ダイヤモンド粒６は最小の粒子をコンクリートから取り上げる。カッティングセグメント３ｂの耐久性にとって決定的なことは、結合物５ｂのコンポーネントの選択であり、図８および図９に示した。
【００３３】
図８に示した結合物５ｂはコンクリートの切断のためには軟らかすぎる。結合物５ｂはコンクリートとの摩擦により急速に除去され、ダイヤモンド粒６はすぐにカッティングセグメント３ｂの作用面２０内で自由になってしまう。ダイヤモンド粒６はさらなる負荷によりすぐに脱落することができる。コンクリートソーチェーンは急速に損耗する。これに対して、図９に示した結合物５ｂは硬すぎる。硬い結合物５ｂは摩擦により不十分にのみ除去される。ダイヤモンド粒６は、コンクリートの摩耗を生ぜしめるために十分に作用面２０から突出しない。一般には、研磨性のコンクリートの切断のために硬い結合物５が必要であり、硬いコンクリートの切断のために比較的軟らかい結合物５が必要であると言える。
【図面の簡単な説明】
【００３４】
【図１】背景技術による切断グラインダディスクを混合物と共に示す図である。
【図２】ダイヤモンド粒を含む焼結された結合物の平面図である。
【図３】背景技術による溶融法の概略図である。
【図４】図３に示した溶融法により製作されたセグメントの一部の平面図である。
【図５】背景技術による木材ソーチェーンの一部を示す図である。
【図６】本発明によるコンクリートソーチェーンのリンクを示す図である。
【図７】セグメントの概略断面図である。
【図８】軟らかいセグメントの概略断面図である。
【図９】硬いセグメントの概略断面図である。
【図１】
2007526146.tif 000003
【図２】
2007526146.tif 000004
【図３】
2007526146.tif 000005
【図４】
2007526146.tif 000006
【図５】
2007526146.tif 000007
【図６】
2007526146.tif 000008
【図７】
2007526146.tif 000009
【図８】
2007526146.tif 000010
【図９】
2007526146.tif 000011
【手続補正書】
【提出日】平成17年8月27日(2005.8.27)
【手続補正１】
【補正対象書類名】特許請求の範囲
【補正対象項目名】全文
【補正方法】変更
【補正の内容】
【特許請求の範囲】
【請求項１】
少なくとも１つのカッティングセグメントキャリア（１２，１４）と、結合物（５ｂ）の溶融により結合物（５ｂ）内に埋め込まれた硬質物質粒（６）を有し、実質的にチェーン進行方向（Ｌ）に対して平行に配置された作用面（２０）を形成する少なくとも１つのカッティングセグメント（３ｂ）とを備えた多数の歯が設けられているコンクリートソーチェーンにおいて、
少なくとも１つのカッティングセグメントキャリア（１２，１４）が、少なくとも１つのカッティングセグメント（３ｂ）のための台架（１４）を有しており、該台架（１４）がチェーン進行方向（Ｌ）に対して傾いており、かつ少なくとも１つのカッティングセグメント（３ｂ）と少なくとも１つのカッティングセグメントキャリア（１２，１４）との間に溶融結合が形成されている
ことを特徴とするコンクリートソーチェーン。
【請求項２】
少なくとも１つのカッティングセグメント（３ｂ）が、チェーン進行方向（Ｌ）に対して横方向の横断面で見て、少なくとも１つのカッティングセグメントキャリア（１２，１４）を起点として錐形に拡幅する、請求項１記載のコンクリートソーチェーン。
【請求項３】
少なくとも１つのカッティングセグメントキャリア（１２，１４）が、少なくとも１つのカッティングセグメント（３ｂ）のための台架（１４）を有しており、該台架（１４）がチェーン進行方向（Ｌ）で傾いており、カッティングセグメント（３ｂ）がチェーン進行方向（Ｌ）で先細りしている、請求項１または２記載のコンクリートソーチェーン。
【請求項４】
カッティングセグメント（３ｂ）が、目振りのために、コンクリートソーチェーンにより包囲された面から張り出している、請求項１から３までのいずれか１項記載のコンクリートソーチェーン。
【請求項５】
台架（１４）が垂直にブレード面上に立っており、チェーン進行方向（Ｌ）とは逆向きにブレードに向かって下降しており、先行するカッティングエッジを形成しており、かつのこ歯（１６）の後方に溝（１８）により間隔を置いて配置されている、請求項１から４までのいずれか１項記載のコンクリートソーチェーン。
【請求項６】
カッティングセグメント（３ｂ）が約７〜８ｍｍの厚さを有している、請求項１から５までのいずれか１項記載のコンクリートソーチェーン。
【請求項７】
結合物（５ｂ）が青銅を含む、請求項１から６までのいずれか１項記載のコンクリートソーチェーン。
【請求項８】
結合物（５ｂ）がチタンを含む、請求項１から７までのいずれか１項記載のコンクリートソーチェーン。
【請求項９】
カッティングセグメント（３ｂ）とカッティングセグメントキャリア（１２，１４）との間に中間層（１０）が配置されている、請求項１から８までのいずれか１項記載のコンクリートソーチェーン。
【請求項１０】
硬質物質粒がダイヤモンド粒（６）である、請求項１から９までのいずれか１項記載のコンクリートソーチェーン。
【請求項１１】
ダイヤモンド粒（６）が平均約２００μｍの直径を有している、請求項１０記載のコンクリートソーチェーン。
【請求項１２】
コンクリートソーチェーン、特に請求項１から１１までのいずれか１項記載の、少なくとも１つのカッティングセグメントキャリア（１２，１４）と、少なくとも１つのカッティングセグメント（３ｂ）とを備えた多数の歯が設けられているコンクリートソーチェーンを製作する方法において、
硬質物質粒（６）および結合材料（５ｂ）を、少なくとも１つのカッティングセグメント（３ｂ）のためのカッティングセグメントキャリア（１２，１４）の、チェーン進行方向（Ｌ）に対して傾いた台架（１４）上に被着し、結合材料をカッティングセグメント（３ｂ）の形成のために溶融し、その際に溶融結合をカッティングセグメントキャリア（１２，１４）とカッティングセグメント（３ｂ）との間に形成し、かつ
実質的にチェーン進行方向（Ｌ）に対して平行に配置された作用面（２０）を形成する
ことを特徴とする、コンクリートソーチェーンを製作する方法。
【請求項１３】
結合材料を粉末として提供し、硬質物質粒と混合し、混合物（４ｂ）としてカッティングセグメントキャリア（１２，１４）上に被着する、請求項１２記載の方法。
【請求項１４】
中間層（１０）をカッティングセグメントキャリア（１２，１４）上に被着し、中間層（１０）にカッティングセグメント（３ｂ）を融合する、請求項１２または１３記載の方法。
【請求項１５】
溶融のためにレーザビーム（６ａ）を使用する、請求項１２から１４までのいずれか１項記載の、コンクリートソーチェーンを製作する方法。
【請求項１６】
結合物溶融物がカッティングセグメント（３ｂ）の形成のために少なくとも１つの型により支持される、請求項１２から１５までのいずれか１項記載の方法。
【請求項１７】
カッティングセグメントキャリア（１２，１４）として、垂直にブレード面上に立っており、チェーン進行方向（Ｌ）とは逆向きにブレードに向かって下降しており、先行するカッティングエッジを形成しており、かつのこ歯（１６）の後方に溝（１８）により間隔を置いて配置されている歯頂部（１４）を備えた歯を使用する、請求項１２から１６までのいずれか１項記載の方法。
【手続補正２】
【補正対象書類名】明細書
【補正対象項目名】０００１
【補正方法】変更
【補正の内容】
【０００１】
本発明は、少なくとも１つのカッティングセグメントキャリアと、結合物の溶融により結合物内に埋め込まれた硬質物質粒を有し、実質的にチェーン進行方向に対して平行に配置された作用面を形成する少なくとも１つのカッティングセグメントとを備えた多数の歯が設けられているコンクリートソーチェーン（Ｂｅｔｏｎｓａｅｇｅｋｅｔｔｅ）に関する。
【手続補正３】
【補正対象書類名】明細書
【補正対象項目名】０００２
【補正方法】変更
【補正の内容】
【０００２】
本発明は、少なくとも１つのカッティングセグメントキャリアと、少なくとも１つのカッティングセグメントとを備えた多数の歯が設けられているコンクリートソーチェーンを製作する方法にも関する。
【手続補正４】
【補正対象書類名】明細書
【補正対象項目名】０００５
【補正方法】変更
【補正の内容】
【０００５】
その他に、カッティングセグメントを切断ディスク（Ｔｒｅｎｎｓｃｈｅｉｂｅ）のディスク本体（Ｓｔａｍｍｂｌａｔｔ）上に被着する溶融法が、欧州特許出願公開第１１５５７６８号明細書およびドイツ連邦共和国特許出願公開第１９５２０１４９号明細書により公知である。この方法では、まず、上記焼結法で使用された結合粉末とは異なる結合粉末がダイヤモンド粉末と混合される。結合粉末はその際、合金元素に富む青銅系の金属粉末である。ダイヤモンド粉末は耐熱性であり、約９００℃の予測され得るプロセス温度に合わせて設計されている。ダイヤモンド粉末と結合粉末とから成る混合物の製作後、混合物はディスク本体に噴霧され、そこでパルス式のＮｄ：ＹＡＧレーザにより溶融される。溶融工程により、結合物は、予めディスク本体上に被着された中間層と混じり合い、ダイヤモンドを固くカッティングセグメント内に埋め込む。溶融法は焼結法に対して、明らかに高い寿命のセグメントを有する切断ディスクを生ぜしめる。
欧州特許出願公開第０３０６７６７号明細書には木材ソーチェーンが所属のチェーンソーと共に開示されている。個々の刃上には炭化物層が溶着されている。
国際公開第０１／７６７９７号パンフレットはスクラップ部分をのこ引きするための金属ソーチェーンに関する。そこでは、個々ののこ歯の作用面が、硬質はんだ材料と混合され、硬質はんだ法ではんだ付けされる金属片を有している。
アメリカ合衆国特許第３３４３３０８号明細書には種々異なる切断工具および研削工具が開示されている。多数の研削エレメントは互いに間隔を置いてキャリア上に焼結され被着されている。個々の研削エレメントは、適当な材料中に埋入されたダイヤモンド粒子または炭化タングステン粒子から成る。
【手続補正５】
【補正対象書類名】明細書
【補正対象項目名】０００６
【補正方法】変更
【補正の内容】
【０００６】
本発明の課題は、高められた寿命を有する安価なコンクリートソーチェーンと、高められた寿命を有するコンクリートソーチェーンを安価に製作する方法とを提供することである。
【手続補正６】
【補正対象書類名】明細書
【補正対象項目名】０００７
【補正方法】変更
【補正の内容】
【０００７】
上記課題は、冒頭で述べた方法において、硬質物質粒および結合材料を、少なくとも１つのカッティングセグメントのためのカッティングセグメントキャリアの、チェーン進行方向に対して傾いた台架上に被着し、結合材料をカッティングセグメントの形成のために溶融し、その際に溶融結合をカッティングセグメントキャリアとカッティングセグメントとの間に形成し、かつ実質的にチェーン進行方向に対して平行に配置された作用面を形成することにより解決される。
【手続補正７】
【補正対象書類名】明細書
【補正対象項目名】０００８
【補正方法】変更
【補正の内容】
【０００８】
コンクリートソーチェーンおよび切断グラインダ（Ｔｒｅｎｎｓｃｈｌｅｉｆｅｒ）のカッティングセグメントが運転中それぞれ異なる負荷に曝されているにもかかわらず、溶融法でコンクリートソーチェーンのカッティングセグメントキャリア上に被着されたカッティングセグメントが、耐久性および寿命に関する要求を満たすのみならず、焼結法で被着された従来慣用のカッティングセグメントを部分的にそれどころか明らかに凌駕することが判っている。溶融法の間、硬質物質粒が浮遊する結合物溶融物が形成されるので、カッティングセグメントの作用面内に配置された硬質物質粒は、結合物溶融物の引き続いての冷却および硬化後、特に広範囲に結合物により包囲されており、ひいては固く結合物内に束縛されている。作用面は、カッティングセグメントの、運転中材料と接触する面である。作用面は摩擦により粒子を材料から除去する。作用面は有利にはコンクリートソーチェーンの外周面に配置されている。さらに、溶融法で形成された結合物は、焼結された結合物に比してより微細な気孔を有しており、より堅固であり、かつよりゆっくりと摩滅する。それにより、この結合物は硬質物質粒をより長く固定する。コンクリートソーチェーンの、溶融法で製作された歯は、焼結法で製作された歯に対して、特に洗出しコンクリート（Ｗａｓｃｈｂｅｔｏｎ）の切断時に、明らかに高められた寿命を有している。
【手続補正８】
【補正対象書類名】明細書
【補正対象項目名】０００９
【補正方法】変更
【補正の内容】
【０００９】
有利には、結合材料を、セグメントキャリア上に被着する前に、粉末として提供し、硬質物質粒と混合して混合物を製作する。混合物は選択可能な硬質物質粒濃度でもって例えば粉末搬送装置により提供されることができる。結合物内での選択可能な硬質物質粒濃度はコンクリートソーチェーンを、加工したい材料に適合する。
【手続補正９】
【補正対象書類名】明細書
【補正対象項目名】００１３
【補正方法】変更
【補正の内容】
【００１３】
コンクリートソーチェーンの製作時、少なくとも１つのカッティングセグメントから、実質的にチェーン進行方向に対して平行な作用面が形成される。コンクリートソーチェーンは特にチェーンソーのバーもしくはブレード（Ｓｃｈｗｅｒｔ）に張り巡らされ、その周りを周回することができる。チェーン進行方向に対して平行な作用面は切断時に完全に材料と接触し、それにより特に大量の材料を除去する。このことはコンクリートチェーンソーの切断速度を高める。
【手続補正１０】
【補正対象書類名】明細書
【補正対象項目名】００１７
【補正方法】変更
【補正の内容】
【００１７】
上記課題は、冒頭で述べた形式のコンクリートソーチェーンにおいて、少なくとも１つのカッティングセグメントキャリアが、少なくとも１つのカッティングセグメントのための台架を有しており、該台架がチェーン進行方向に対して傾いており、かつ少なくとも１つのカッティングセグメントと少なくとも１つのカッティングセグメントキャリアとの間に溶融結合が形成されていることによっても解決される。
【手続補正１１】
【補正対象書類名】明細書
【補正対象項目名】００１８
【補正方法】変更
【補正の内容】
【００１８】
切削作業する木材ソーチェーンに対して、コンクリートソーチェーンは最小の粒子を、加工したい材料から研削する。木材ソーチェーンは、木材チップを解離する先行のカッティングエッジを備えた歯を有している。コンクリートソーチェーンは、摩擦により粒子をコンクリートから解離する作用面を備えた歯を有している。本発明によるコンクリートソーチェーンは有利には少なくとも１つの上記方法により製作可能である。結合物内での硬質物質粒の固定は摩擦により高い負荷に曝されている。一方で溶融結合物は硬質物質粒を特に固く結合物内に埋入し、他方で溶融結合物は従来慣用の焼結結合物よりもゆっくりと損耗する。少なくとも１つのカッティングセグメントは負荷により長く耐える。
【国際調査報告】
2007526146.tif 000012
2007526146.tif 000013
2007526146.tif 000014
2007526146.tif 000015
2007526146.tif 000016
2007526146.tif 000017